"0.1~25g/m2の固形分含有量で最上層が被覆されている基材を含むインクジェット受容媒体であって、前記最上層は30~70wtの1種以上の多価金属カチオンの水溶性塩及び少なくとも0.05g/m2の架橋親水性ポリマーバインダーを含む、インクジェット受容媒体。前記最上層は10~70wtの前記親水性ポリマーバインダーを含む、請求項1記載のインクジェット受容媒体。前記1種以上の多価金属塩はカルシウム塩を含む、請求項1記載のインクジェット受容媒体。前記最上層は少なくとも0.10g/m2の塩化カルシウムに相当するカルシウムイオンを含む、請求項3記載のインクジェット受容媒体。前記最上層は0.1~12g/m2の固形分含有量で被覆されている、請求項1記載のインクジェット受容媒体。前記最上層は0.2~3g/m2の固形分含有量で被覆されている、請求項1記載のインクジェット受容媒体。前記最上層は0.25~2g/m2の固形分含有量で被覆されている、請求項1記載のインクジェット受容媒体。前記最上層は0.3~1.5g/m2の固形分含有量で被覆されている、請求項1記載のインクジェット受容媒体。前記基材は容易に親水性になり、そして前記最上層により被覆される前に基材内部にインク着色剤を吸着しそして輸送することができる、請求項1記載のインクジェット受容媒体。前記基材は前記最上層が被覆される前に相対的に疎水性の表面を含み、そして連続の前記最上層は連続の相対的に親水性の表面を提供する、請求項1記載のインクジェット受容媒体。前記基材は塗工オフセット紙である、請求項1記載のインクジェット受容媒体。前記基材は水又は水性インクに対して実質的に不透過性である、請求項1記載のインクジェット受容媒体。前記基材はプラスチックフィルムを含む、請求項12記載のインクジェット受容媒体。前記架橋親水性ポリマーは架橋アセトアセチル化ポリビニルアルコールポリマーを含む、請求項1記載のインクジェット受容媒体。前記架橋親水性ポリマーはグリオキサール化合物により架橋されたアセトアセチル化ポリビニルアルコールポリマーを含む、請求項14記載のインクジェット受容媒体。前記最上層はラテックスポリマーフィラーをさらに含む、請求項1記載のインクジェット受容媒体。追加のラテックスフィラーの分率は前記最上層中の総ポリマーの75を超えない、請求項16記載のインクジェット受容媒体。前記1種以上の多価金属塩はMg2、Ca2、Ba2、Zn2及びAl3から選ばれるカチオンを含む、請求項1記載のインクジェット受容媒体。前記1種以上の多価金属塩はCaCl2、CaCH3CO22、MgCl2、MgCH3CO22、CaNO32もしくはMgNO32又はこれらの塩の水和物を含む、請求項1記載のインクジェット受容媒体。水性インク組成物中の少なくとも1種の顔料系着色剤を用いてインクジェットプリンタにより請求項1記載のインクジェット受容媒体を印刷し、前記顔料系着色剤はアニオン性分散剤を用いて安定化されており又は自己分散されている、印刷方法。連続インクジェットプリントヘッドにより前記受容媒体を輸送すること、前記インク組成物を前記受容媒体上に適用すること、次いで、印刷された受容媒体を、乾燥ステーションをとおして輸送することを含む、請求項20記載の方法。前記インクジェットプリンタは連続高速商業用インクジェットプリンタであり、該インクジェットプリンタは、インクジェット受容媒体上に印刷される画像の異なる着色部分を見当合わせして、少なくとも2つの異なるプリントヘッドから順番に色を適用する、請求項21記載の方法。発明の要旨本発明の1つの実施形態の主な目的は高画像品質、高光学濃度及び良好な物理的耐久性、たとえば、湿潤耐摩耗性又は乾燥耐摩耗性、水に対する堅牢性、及び、ハイライターマーキングから生じるスミアリングに対する耐性をもって、光沢、半光沢及びつや消し塗工リソグラフィーオフセット紙を水性インクジェットインクを用いて高速で印刷することができるようにすることである。端的に言うと、1つの態様によれば、本発明は基材を含み、そしてその上に被覆した最上層を0.1~25g/m2の固形分含有量で有するインク受容媒体であって、該最上層は30~70wtの1種以上の多価金属カチオンの水溶性塩及び少なくとも0.05g/m2の架橋親水性ポリマーバインダーを含む、インクジェット受容媒体を提供する。受容体を水性顔料系インクで印刷したときに、改良された光学濃度、低減した斑及び改良された湿潤耐摩耗性が提供される。さらなる実施形態において、最上層は画像耐久性を改良するためのラテックス分散体をさらに含むことができる。本発明の別の態様は水性インク組成物中の少なくとも1種の顔料系着色剤を用いてインクジェットプリンタで上記のインクジェット受容媒体を印刷する印刷方法に関する。さらなる実施形態において、本発明は本発明に使用されるインクジェット受容媒体を連続インクジェットプリントヘッドにより輸送すること、水性インク組成物中に少なくとも1種の顔料系着色剤を含む、インクジェットインクを受容媒体上に適用すること、次いで、乾燥ステーションをとおして印刷受容媒体を輸送することを含む、印刷方法を提供する。本発明の種々の実施形態の利点としては、高顔料濃度及び色域ならびに低いグレイン及び斑を含む高印刷画像品質、改良された乾燥摩擦、湿潤摩擦及びハイライターマーキングに対するプリント耐久性、光沢、半光沢及び鈍いつや消しを含むすべての表面タイプを提供することができる能力、ならびに、容易な塗布及び低コストが可能になる極端に低い被覆物が挙げられる。発明の詳細な説明本発明によるインクジェット受容媒体は基材を含み、そして好ましくは、その上に0.1~25g/m2の固形分含有量で被覆している連続最上層を有し、該最上層は30~70wtの1種以上の多価金属カチオンの水溶性塩及び少なくとも0.05g/m2の架橋親水性ポリマーバインダーを含む。本発明にて使用される受容媒体の最上層は、種々の基材上でインクジェット印刷性能を改良するものと信じられ、特に、基材は光沢、半光沢又はつや消し塗工されたリソグラフィーオフセット紙である。このような塗工オフセット紙は非水性溶剤型インクを主として印刷するように設計されているが、このような塗工オフセット紙上に本発明による最上層を提供することで、高画像品質、たとえば、低減した斑、高光学濃度、及び、良好な物理的耐久性、たとえば、湿潤耐摩耗性又は乾燥耐摩耗性、水に対する堅牢性及び、ハイライターマーキングから生じるスミアリングに対する耐性をもってインクジェット印刷が可能になることが判った。本発明において使用されるインクジェット受容媒体の基材として塗工オフセット紙を用いるこのような実施形態では、このため、有利なインクジェット受容媒体は媒体基材の調製における規模の経済の利益をもって製造されうる。リソグラフィー塗工オフセット紙は、通常、クレーなどで被覆され、そして所望の表面滑らかさを提供するために表面カレンダー処理された紙基材を含む。本発明は、光沢塗工オフセット紙及びつや消し塗工オフセット紙の両方の使用に適用される。有利には、本発明に用いられるインクジェット受容媒体の最上層の比較的低い塗工重量は用いる基材の相対的な光沢又はつや消し表面を維持するのに役立つ。本発明に用いられるインクジェット受容媒体の基材として使用可能なこのような塗工オフセット紙は、たとえば、InternationalPaperSappiNewPageAppletonCoatedAbitibiBowaterMohawkPapersVersoMitsubishiNorpacDomtar及びその他多数を含む、種々の商業紙製造者から入手することができる。具体例としては、たとえば、NewPageにより製造されるリソグラフィー印刷用塗工光沢オフセット紙であるSTERLINGULTRAGLOSSペーパー、AppletonCoatedから入手可能な塗工つや消しオフセット紙であるUTOPIABOOKが挙げられる。様々な実施形態において、基材は容易に親水性になることができ、そして、基材が多孔性である場合など、本発明で使用される最上層で被覆される前に基材内部にインク着色剤を吸着させそして輸送することができる。あるいは、基材は非多孔性プラスチックフィルムなど、水又は水性インクに対して実質的に不透過性であることができる。特に好ましい実施形態において、本発明は、基材が最上層で被覆される前に相対的に疎水性の塗工表面を含み、最上層は連続的な相対的に親水性の表面を提供する場合に特に有用である。本発明は、特定の実施形態において、基材として塗工オフセット紙の使用に関するが、本発明で使用される最上層は未塗工オフセット紙又は他の普通紙と組み合わせて使用することもできる。さらに、本発明はまた、樹脂被覆紙、ポリエステル又は微孔性材料、たとえば、TESLINTYVEK合成紙及びOPPALYTEフィルムの商品名でPPGIndustriesIncPittsburghPAから販売されているポリエチレンポリマー含有材料などのインクジェット受容体のために通常に使用されている支持体及び米国特許第5,244,861号明細書中に記載されている他の複合材フィルムのいずれかとともに使用することができる。不透明支持体としては、普通紙、塗工紙、合成紙、印画紙支持体、溶融押出塗工紙及び二軸配向支持体ラミネートなどのラミネート紙などが挙げられる。二軸配向支持体ラミネートは米国特許第5,853,965号、同第5,866,282号、同第5,874,205号、同第5,888,643号、同第5,888,681号、同第5,888,683号及び同5,888,714号明細書に記載されている。これらの二軸配向支持体は、紙基材及び二軸配向ポリオレフィンシートを含み、通常、紙基材の片面又は両面にラミネートされたポリプロピレンを含む。透明支持体としては、セルロース誘導体、たとえば、セルロースエステル、セルローストリアセテート、セルロースジアセテート、セルロースアセテートプロピオネート、セルロースアセテートブチレート、ポリエステル、たとえば、ポリエチレンテレフタレート、ポリエチレンナフタレート、ポリ1,4シクロヘキサンジメチレンテレフタレート、ポリブチレンテレフタレート及びそれらのコポリマー、ポリイミド、ポリアミド、ポリカーボネート、ポリスチレン、ポリオレフィン、たとえば、ポリエチレン又はポリプロピレン、ポリスルホン、ポリアクリレート、ポリエーテルイミド及びそれらの混合物が挙げられる。上記の紙支持体の種類は、印画紙などのハイエンド紙から新聞紙に使用する種類などのローエンド紙の広い範囲の紙が挙げられる。好ましい実施形態において、商業用オフセット等級塗工紙が使用される。最上層コーティング組成物は基材の両側に適用されてよく、又は、片側にのみ適用されてもよい。これを行うために用いられる方法は、限定するわけではないが、スプレイ塗布、ロッドコーティング、ブレードコーティング、グラビアコーティング直接、逆及びオフセット、フレキソグラフィックコーティング、サイズプレスパドル及びメータード、押出ホッパーコーティング及びカーテンコーティングを含む、多くの既知の技術から選択されうる。乾燥後に、得られた最上層は光沢を改良するためにカレンダー加工されてよい。紙を支持体として使用する1つの実施形態において、最上層は紙製造プロセスの一部としてインラインで適用されうる。別の実施形態において、最上層は紙又は他の基材の製造に次いで、別個のコーティング工程として被覆されうる。特定の実施形態において、最上層はインクジェット印刷操作の一部としてインラインで適用でき、ここで、このような層はインクジェットインクの印刷の前にプレコーティングステーションで基材に適用される。このようなインライン適用は上記に特定した種々のコーティングプロセスにより行うことができ、又は、インク適用プリントヘッドとともにインラインで配置されたプリントヘッドにより行われることができる。コーティング溶液を適用するためにプリントヘッドを使用するときに、基材の全体領域でなく、コーティング材料により印刷画像領域にのみ被覆物が存在することができる。プレコート適用は、プレコートされた基材にインクが接触したときにインクの着色剤が即座に定着するので、画像形成の間のカラーツーカラーの滲みを排除するという利点がある。さらに、プレコーティングを用いると、画像はより濃く見え、そして縁の解像度がより鋭くなる。というのは、コーティングがインクの浸入を最少限にし、そして表面上により多くの着色剤を定着させるからである。最終的に、画像印刷前にプレコート材料を場合により乾燥させてよいが、プレコートされた基材の完全な乾燥は必要でない場合がある。それゆえ、乾燥は画像形成後に一度に行ってもよく、エナルギーのかなりの節約になる。本発明に用いられるインクジェット受容媒体の最上層は多価金属の水溶性塩を含む。水溶性とは、本明細書中において、少なくとも05gの塩が20°Cで100mlの水に溶解することができることとして定義される。その塩は、好ましくは本質的に無色かつ非反応性である。より好ましくは、多価金属は、適切な対イオンとの組み合わせで、Mg2Ca2Ba2Zn2及びAl、最も好ましくはCa2又はMg2から選ばれるカチオンである。本発明で使用される塩の例としてはこれらに限定されないが、塩化カルシウム、酢酸カルシウム、硝酸カルシウム、塩化マグネシウム、酢酸マグネシウム、硝酸マグネシウム、塩化バリウム、硝酸バリウム、塩化亜鉛、硝酸亜鉛、塩化アルミニウム、アルミニウムヒドロキシクロリド及び硝酸アルミニウムが挙げられる。同様の塩は当業者によって理解されるであろう。特に好ましい塩は、CaCl2、Ca2、MgCl2、Mg2、Ca2又はMg2であり、これらの塩の水和物をも含む。上記の塩の組み合わせを用いてもよい。最上層は、好ましくは、少なくとも005gm2の塩化カルシウム、より好ましくは少なくとも01gm2の塩化カルシウムに相当するカルシウムイオンを含む。本発明で使用される受容媒体の最上層は、さらに単独で又は1種以上の追加のバインダーとの組み合わせで架橋親水性ポリマーバインダーを含む。このような親水性ポリマーバインダーは水を吸着することができるポリマーを含み、好ましくは連続相溶液を形成することができる。このような材料の非排他的な例としては、ゼラチン、デンプン、ヒドロキシセルロース、ポリビニルアルコール、ポリビニルピロリドン、ポリエチレンイミン、ポリビニルアミン及びこれらの材料の誘導体が挙げられる。好ましいバインダーは、NipponGohseiからのGohsefimerZ320、アセチルアセテート変性ポリビニルアルコールである。本発明で使用される最上層コーティング配合物中の水分吸着性親水性ポリマーは、湿潤の間の摩耗に対するプリントの耐性を改良し、乾燥時にコーティングの凝集性を増加させるように架橋されている。所望の耐摩耗性及び凝集性を提供するために、最上層は少なくとも005gm2の架橋親水性ポリマーバインダーを含む。架橋剤及びその量はポリマーの選択及び架橋剤とのその反応性、利用可能な架橋部位の数、他の溶液成分との適合性、及び、溶液ポットライフ及びコーティング乾燥速度などの製造上の制約によるであろう。架橋剤材料の非排他的な例は、グリオキサール、CartabondTSI、CartabondEPI、Sequarez755、グルタルアルデヒド重硫酸ナトリウム錯体、Sunrez700M、Sunrez700C、CR5L、ビスビニルスルホン、ビスビニルスルホンメチルエーテル、アジポイルジヒドラジド、エピクロルヒドリンポリアミド樹脂及び尿素ホルムアルデヒド樹脂である。特定の実施形態では、架橋親水性ポリマーはグリオキサール化合物により架橋されたアセトアセチル化ポリビニルアルコールポリマーなどの架橋アセトアセチル化ポリビニルアルコールポリマーを含む。本発明によれば、最上層は、0.1~25g/m2の、好ましくは0.1~12g/m2の、より好ましくは0.2~8g/m2の、より好ましくは0.2~0.3g/m2の、より好ましくは0.25~2g/m2の、最も好ましくは0.3~1.5g/m2の固形分含有量で基材上に被覆されており、そしてそのような層は30~70wtの、多価金属カチオンの1種以上の水溶性塩を含む。架橋親水性バインダーの使用とともに、最上コーティング組成物中の比較的低い合計固形分レイダウン及び比較的高い多価金属塩濃度のこのような組み合わせは、上記の塗工オフセット紙を含む種々の基材上に顔料系水性インクを印刷するときに驚くほど改善されたインクジェット印刷性能が可能になることを発見した。上記の仕様に従って最上層中に多価金属塩及び親水性架橋ポリマーバインダーを使用することで有利な性能を提供することを見い出したが、さらなる実施形態において、最上層は改善された耐水性及び画像耐久性のためのにポリウレタンラテックス、酢酸ビニルエチレンコポリマーラテックス及びスチレンアクリルラテックスポリマー分散体などのポリマーラテックス充填材をさらに含んでもよい。適切なポリウレタンとしては、たとえば、Tanakaら、米国特許第7,199,182号明細書に記載されたものが挙げられる。存在する場合には、しかしながら、追加のラテックス充填材の分率は、好ましくは、顔料系インクジェットインクでの印刷時に所望されない最大濃度の減少及び斑の増加を回避するために、最上層中の全ポリマーの75を超えない。特定の実施形態において、アニオン基を含むポリウレタン又は他のポリマーラテックスは、ポリマー分散体の安定性を改善するために、米国特許第7,199,182号明細書中に開示されるような他のカチオン性化合物の存在下でポリアミドエピクロロヒドリン樹脂と組み合わせて使用することができる。最上層コーティング配合物は、本発明で使用されるコーティング固形分レイダウン及び相対濃度の要件が満たされている限り、無機又は有機粒子などの追加任意成分をさらに含んでいてもよい。これらの追加任意成分としては、限定するわけではないが、カオリン粘土、モンモリロナイト粘土、デラミネートカオリン粘土delaminatedkaolinclay、炭酸カルシウム、焼成クレー、シリカゲル、ヒュームドシリカ、コロイドシリカ、タルク、ウォラストナイトwollastinite、ヒュームドアルミナ、コロイドアルミナ、二酸化チタン、ゼオライト又は有機ポリマー粒子、たとえば、DowHS3000NAが挙げられる。本発明の別の態様は、水性インク組成物中に少なくとも1種の顔料系着色剤を用いて上述した受容体をインクジェットプリンタで印刷する印刷方法に関する。好ましくは、顔料系着色剤は、アニオン性分散剤を用いて安定化される。このような分散剤は、繰り返し副次単位を含むポリマー性であっても、又は、モノマー性のものであってもよい。本発明は、定期刊行紙、新聞、雑誌などを印刷するのに特に有利である。印刷方法は、連続高速商業用インクジェットプリンタを用いることができ、たとえば、プリンタは、画像の異なる着色部分を見当合わせして、順番に、少なくとも2つの異なるプリントヘッド、好ましくは、媒体に対して全幅のプリントヘッドから色付き画像を適用する。連続ストリーム又は連続インクジェット印刷と一般に呼ばれる1つのタイプの印刷技術は、インク液滴の連続ストリームを生成する加圧インク源を使用する。従来の連続インクジェットプリンタは、作動流体のフィラメントを個々のインク液滴に分解する点の近傍に配置されている帯電装置を利用する。インク液滴を帯電させ、そしてその液滴を大きな電位差を有する偏向電極によって適切な場所に向ける。印刷を所望しないときには、インク液滴はインク捕獲機構キャッチャー、インターセプター、ガターなどに偏向され、リサイクルされ又は処分される。印刷を所望するときには、インク液滴は偏向されず、印刷媒体に衝突させる。又は、偏向されたインク液滴を印刷媒体に衝突させてもよく、一方、偏向されていないインク液滴をインク捕獲機構に収集する。通常、連続インクジェット印刷装置は液滴オンデマンドデバイスよりも高速であり、より高い品質の印刷画像及びグラフィックスを生成する。しかし、印刷された各色は、個々の液滴形成、偏向及び捕獲装置を必要とする。このような連続インクジェット印刷装置は、受容媒体上にインクジェットインクを画像印刷するための連続インクジェットプリントヘッド及び印刷した画像を乾燥するための乾燥ステーションと組み合わせて、ロール供給又はシート供給受容媒体の少なくとも一つを輸送することができる高速インクジェット受容媒体輸送システムを用いる。このような高速連続インクジェット印刷装置において本発明に係る最上層を使用することにより、有利に、印刷された画像をデバイス乾燥ステーション中で乾燥されうるまで、水性顔料系印刷インクジェット画像が受容媒体の表面上で初期的に安定されることができ、画像の向上につながり、特に、相対的に疎水性の塗工オフセット紙又は水性インク不透過性プラスチックフィルムを含む基材上に印刷する場合に、画質の向上につながる。従来の連続インクジェットプリンタの例としては、1933年12月26日にHansellに発行された米国特許第1,941,001号明細書、1968年3月12日にSweetらに発行された米国特許3,373,437号明細書、1963年10月6日にHertzらに発行された米国特許3,416,153号明細書、1975年4月15日にEatonに発行された米国特許第3,878,519号明細書、及び、1982年8月24日にHertzに発行された米国特許4,346,387号明細書が挙げられる。連続ストリームインクジェット印刷技術におけるより最近の開発はJeanmaireらの米国特許第6,554,410号明細書中に開示されている。装置は複数の体積を有するインク液滴のストリームを選択的に形成するように操作可能なインク液滴形成機構を含む。さらに、ガス源を有する液滴偏向機はインク液滴のストリームに対してある角度で配置され、そしてある体積を有する液滴を他の体積を有するインク液滴から分離するように液滴のストリームと相互作用するように操作可能である。インク液滴の1つのストリームを印刷媒体に衝突させるように向け、他のストリームをインク捕獲機構に向ける。本発明の1つの実施形態により用いられるインクジェットインク組成物の着色剤系は染料系、顔料系又は染料と顔料の組み合わせであることができる。顔料を取り込んだ組成物は特に有用である。このようなインクは、他のタイプの着色剤から作られた印刷画像と比較してより高い光学濃度及び光及びオゾンに優れた耐性を有する印刷画像を提供するので顔料系インク組成物は使用される。種々の有機顔料及び無機顔料は、単独で又は追加の顔料又は染料との組み合わせで、本発明において使用されうる。本発明で使用することができる顔料としては、たとえば、米国特許第5,026,427号、同第5,086,698号、同第5,141,556号、同第5,160,370号及び同第5,169,436号明細書に開示されているものが挙げられる。顔料の正確な選択は特定の用途、及び、色再現性及び画像の安定性などの性能要件によるであろう。本発明での使用に適した顔料としては、限定するわけではないが、アゾ系顔料、モノアゾ系顔料、ジ-アゾ系顔料、アゾ系顔料レーキ、βナフトール顔料、ナフトールAS顔料、ベンズイミダゾロン顔料、ジ-アゾ縮合顔料、金属錯体顔料、イソインドリノン及びイソインドリン顔料、多環式顔料、フタロシアニン顔料、キナクリドン顔料、ペリレン及びペリノン顔料、チオインジゴ顔料、アントラピリミドン顔料、フラバントロン顔料、アンタントロン顔料、ジオキサジン顔料、トリアリールカルボニウム顔料、キノフタロン顔料、ジケトピロロピロール顔料、酸化チタン、酸化鉄及びカーボンブラックなどが挙げられる。本発明の1つの実施形態によれば、シアン、マゼンタ又はイエロー顔料を含む着色剤は特に使用される。本発明において有用な顔料粒子は、プリントヘッドを通って噴射させることができる任意の粒子サイズを有してよい。好ましくは、顔料粒子は05ミクロン未満の平均粒子サイズを有し、より好ましくは02ミクロン未満の平均粒子サイズを有する。分散剤又は界面活性剤を使用せずに分散可能な自己分散性顔料は本発明に用いることができる。このタイプの顔料は、酸化還元、酸塩基処理、又はカップリング化学を介した官能化などの表面処理が施されたものである。表面処理はアニオン性、カチオン性又は非イオン性基を有する顔料の表面とし、それにより、別個の分散剤が必要でない。インクジェット印刷に適した共有結合官能化自己分散性顔料の調製及び使用は、Bergemannらの米国特許第6,758,891号及び同第6,660,075号明細書、Belmontの米国特許第5,554,739号明細書、Adams及びBelmontの米国特許第5,707,432号明細書、Johnson及びBelmontの米国特許第5,803,959号及び同第5,922,118号明細書、Johnsonらの米国特許第5,837,045号明細書、Yuらの米国特許第6,494,943号明細書、公開された出願WO96/18695、WO96/18695、WO96/18696、WO96/18689、WO99/51690、WO00/05313及びWO01/51566明細書、Osumiらの米国特許第6,280,513号及び同第6,506,239号明細書、Karlらの米国特許第6,503,311号、Yehらの米国特許第6,852,156号明細書、Itoらの米国特許第6,488,753号明細書及びMomoseらのEP1,479,732Alに報告されている。本発明に有用な非自己分散型顔料を用いた顔料系インク組成物はインクジェット印刷の技術で知られた任意の方法により調製されうる。安定な顔料分散体を調製するのに本発明での使用に適する分散剤としては、限定するわけではないが、インクジェット印刷の技術で一般に使用されているものが挙げられる。水性顔料系インク組成物では、特に有用な分散体としては、ナトリウムドデシルスルフェート又はカリウムもしくはナトリウムオレイルメチルタウレートなどのアニオン系界面活性剤が挙げられ、たとえば、米国特許第5,679,138号、同第5,651,813号又は同第5,985,017号明細書に記載されるとおりである。ポリマー分散剤も知られており、そして水性顔料系インク組成物中で有用である。ポリマー分散剤としてはホモポリマー及びコポリマー、アニオン性、カチオン性又は非イオン性ポリマー、又は、ランダム、ブロック、分岐もしくはグラフトポリマーなどのポリマーが挙げられる。コポリマーは疎水性モノマー及び親水性モノマーの配置及び割合により顔料のための分散剤として作用するように設計される。顔料粒子は分散剤によりコロイド安定化され、そしてポリマー分散型顔料分散体と呼ばれる。ポリマー安定化顔料分散体はインク受容体基材上でインクを乾燥すると、画像耐久性を付与するという追加の利点がある。好ましいコポリマー分散剤は親水性モノマーがカルボキシル化モノマーから選択されるものである。好ましいポリマー分散剤はアクリル酸もしくはメタクリル酸モノマーである少なくとも1種の親水性モノマー又はそれらの組み合わせから調製されたコポリマーである。好ましくは、親水性モノマーはメタクリル酸である。特に有用なポリマー顔料分散剤は米国特許出願第2006/0012654号及び同第2007/0043144号明細書にさらに記載されている。本発明によりインクジェット受容媒体上に印刷されるインクジェットインクはインクジェット印刷技術において慣用されている補助剤addendumをさらに含むことができる。本発明の特定の実施形態における使用に適するポリマー分散型顔料系水性インクジェットインク配合物としては、たとえば、同時係属の同一出願人の米国特許出願第12/624,439号整理番号94842、同第12/624,444号、同第12/474,770号及び同第12/474,730号中に記載されたものが挙げられる。不均一な印刷以下斑mottleは均一であるはずの印刷領域において観察される色濃度の視覚的に明らかな変動として定義される。受容体表面で吸収されない液滴の所望されない併合である合体は、酷い場合には、不均一濃度の大きなパッチが明らかになる点で斑のようになる。あまり酷くない合体の場合には、欠陥は微細な粒状grainyの不均一の特徴となる。本実験の評価の目的では、すべての不均一性は、その源又は相対サイズに関係なく、評価で組み合わせた。例13つのコーティング組成物を調製した。比較コーティング組成物1はGohsefimerZ320ポリビニルアルコール及びグリオキサールが乾燥質量比で100:0.3である水性組成物を含んだ。比較コーティング組成物2は無水塩化カルシウムの水溶液を含んだ。本発明のコーティング組成物3はZ320PVAacac、無水塩化カルシウム及びグリオキサールが乾燥質量比で50:50:0.15である水性組成物を含み、水中で4.3固形分で構成された。溶液pHを、グリオキサールの添加の前に酢酸でpH=4に調整した。その組成物を塗工紙支持体に押出ホッパーコーティングプロセスにより塗布し、次いで、乾燥して、約1.1g/m2の乾燥レイダウンとした。支持体SはSterlingUltra光沢紙であり、NewPageにより製造されるリソグラフィー印刷用の塗工光沢オフセット紙である。支持体UはAppletonCoatedから入手されるUtopiaBookであり、リソグラフィー印刷用の塗工つや消しオフセット紙である。コーティングのサンプルを、連続インクジェットプリンタ試験ベッドを用いて最小から最大で変化させた濃度の均一なパッチの別個のパターンで、KODAKPROSPERポリマー分散剤分散顔料系シアン及びブラック水性インクジェットインクで印刷した。周囲条件で印刷物を3日間乾燥させた。乾燥摩擦耐性を、Sutherland摩擦試験機を用いて試験し、研磨材としてボンド紙を用いて4kgで10サイクル、最大インクレイダウンで黒色パッチをすり減らした。約0.2mlの水を印刷済み黒色Dmaxパッチに20秒間適用し、その後、100gの真ちゅう錘24mm直径で荷重した二重層のペーパータオルで5回前後に擦ることにより湿潤摩擦を試験した。試験した印刷領域の濃度の変化をSpectrolino濃度計を用いて、これらの試験に対する印刷耐久性の指標として測定した。同一の紙サンプル上で、シアン印刷物は10増分で10から100インクフィルの10個の均一なパッチからなる段付き濃度ターゲットからなった。これらの印刷サンプルを、QEAPIASIIハンドヘルド画像アナライザを用いて特性化した。最大シアンインクレベルの濃度を測定した。各段のパッチの斑を、ISO13660中に記載される手順にしたがって412μmタイルサイズを用いてCIELに関して測定し、そして10個すべての濃度パッチにわたって総計した。又は、測定された最大L斑値を記録した。測定の結果を表1に示す。表1の結果は、本発明のコーティング組成物I-1の成分の組み合わせが、耐水性光沢塗工オフセット紙及び高度吸収性つや消し塗工オフセット紙を含む例の紙の上で、個々の成分単独の効果と比較して光学濃度が超加法的改良を与えることを示している。さらに、光沢塗工紙を本発明のコーティング組成物により処理したときに、斑は個々の成分の効果を単純に合計したものにより期待されるよりも大きい程度で低減される。さらに、PVAacac及びCaCl2の単独での処理の両方は乾燥摩擦損失を若干悪くするようであるが、本発明の組み合わせは悪くしない。さらに、PVAacacを単独で含む比較のコーティング組成物は湿潤摩擦で若干の減少を示し、そしてCaCl2を単独で含む比較は湿潤摩擦を悪化させるのに対して、本発明の組み合わせは個々の処理のいずれと比較しても実質的に改良された減少を意外にも示した。例2本発明のコーティング組成物例I-1のやり方に従ってコーティング組成物を調製したが、Z-320:塩化カルシウム:グリオキサールの比を65:45:0.195に変更した。さらに、種々の割合の親水性Z320ポリマーを耐水性ポリマーラテックスで置き換えたコーティング組成物を製造した。ラテックスポリマーはLP1、LP2及びLP3であった。コーティング組成物を、同一の合計質量のポリマーを用いて調製したが、PVAacac及びラテックスポリマーの比を変更した。SterlingUltraGlossテキスト紙を各組成物で順に被覆し、そして乾燥した。被覆されたサンプルを例1と同様に印刷しそして評価した。結果を表2に示す。表2の結果は本発明に使用されるコーティング組成物中の親水性溶液ポリマーを耐水性ポリマーラテックスで置き換えることでは、ラテックスポリマーの相対量が増加するにつれて、若干低い印刷光学濃度を示し、そして所望しない斑が増加することを示している。シアンL斑の1.2から約1.5への増加は視覚的に認識可能であり、2.0を超えるL斑値は不都合である。それゆえ、75以下の親水性溶液ポリマーを耐水性ラテックスで置き換えることが好ましい。例3本発明のコーティング組成物例I-1のやり方に従ってコーティング組成物を調製したが、親水性ポリマー及び架橋性化合物を変更した。比較のコーティング組成物CC-3はZ320PVAacac及び塩化カルシウムを含んだ。本発明の組成物I-12はCC-3と同様であったが、さらに、架橋剤DHD2,3-ジヒドロキシ-1,4-ジオキサンを含んだ。比較のコーティング組成物CC-4は親水性バインダー酸処理骨質ゼラチン及び塩化カルシウムを含んだ。本発明に係るコーティング組成物I-13、I-14及びI-15は、CC-4に対して下記の架橋性化合物を順に添加することにより配合した:CartabondTSIをポリマーの2.5質量、DHD=2,3-ジヒドロキシ-l,4-ジオキサンをポリマーを0.1質量、及び、GBS=グルタルアルデヒドナトリウムビスルフィットをポリマーの10質量。上記の組成物をSterlingUltra光沢紙上にホッパー押出によりポリマーについて0.54g/m2、塩化カルシウムについて0.38g/m2の乾燥レイダウンで被覆し、そして乾燥した。被覆されたサンプルを例1と同様に印刷し、そして印刷されたサンプルを例1と同様に評価した。評価の結果を表3に示す。表3に示す結果は親水性ポリマーのための架橋剤をコーティング組成物に添加したときに湿潤耐摩耗性が実質的に改良されていることを示す。配合物CC-3を用いて製造したコーティングは印刷後の乾燥時に凝集性が低く、サンプルI-12架橋剤を含むと比較して、画像の酷い亀裂が印刷濃度を低減し、そして斑が増加していた。配合物I-13、I-14及びI-15はアポゼラチンコーティングについての湿潤耐摩耗性の改良が単一の架橋剤タイプに限定されないことを示す。例4市販の分散体PatelacolIJ26、塩化カルシウム及び界面活性剤DF110Lを乾燥質量比6.5/5.6/0.03で混合することにより本発明に係る組成物を調製した。組成物をUtopiaBook紙に300m/分で、リバースグラビアシリンダーアプリケータを用いて被覆し、そして紙表面出口温度74°C及び残留湿分2.8~3.3となるように調節した12m空気衝突ドライヤで乾燥した。乾燥被覆量を重量測定して、0.38~0.50g/m2であった。紙の第二の面を類似の方法で被覆し、そして両面被覆ロールを、ブロッキングなしに給紙装置でスリットした。得られた試験ロールのサンプル及び未被覆のUtopiaBookをKODAKPROSPER顔料系シアン及びブラック水性インクでインクジェット試験設備にて印刷し、そして例1と同様に評価した。結果を表4に示す。表4に示す結果は、印刷均一性の有意な改良最大L斑の減少とともに印刷光学濃度の実質的な増加を示す。乾燥耐摩耗性は優れたままであった。例5本発明のインクジェット受容体を例4により調製したが、基材は1.1m幅ロールのSterlingUltra光沢であった。コーティング成分比は3.7/4.3/0.02に調製した。紙表面出口温度を104~109°Cに調節した。乾燥被覆量を重量測定で測定して、0.45g/m2であった。サンプルを例4と同様に印刷し、評価し、結果を表5に示す。例6PatelacolIJ26の一連のコーティングをポリエチレン樹脂塗工紙及び光沢塗工オフセット紙上に形成した。SUG紙の表面は無機顔料の多孔性トップコートを特徴とする。RC紙の表面は滑らかな連続フィルムであり、そのフィルムは水に対して不透過性である。IJ26樹脂の乾燥レイダウンは0.65~20gsmで変更した。同様のセットのSUGシート上のコーティングを、50部のIJ26及び50部の塩化カルシウム塩を含むコーティング溶液を用いて作った。乾燥レイダウンは、ここでも、0.65~20gsmで変更した。コーティングをKODAKPROSPER顔料系ブラック及びシアンインクジェットインクで印刷した。100フィルブラックパッチの反射状態T濃度をGretagSpectrolinoスペクトロフォトメータを用いて測定した。シアン印刷物はインクフィルを増加させている一連のパッチからなった。各ステップのパッチをQEAPIAS2ハンドヘルド画像アナライザを用いてシアンの濃度ステータスT反射及びCIEL斑について測定した。全シアン印刷物に対して測定した最大の斑値を印刷物の均一性の測定として取った。湿潤耐摩耗性を上記のように測定した。これらの測定の結果を下記の表6Aに要約する。コーティングC61は米国特許第7,199,182号明細書と同様の例であるが、PETの代わりに樹脂塗工紙上に被覆した。SUG基材に塗布した同一の配合物コーティングC62は同様の印刷濃度を提供する。米国特許‘182号明細書は20g/m2未満の樹脂のレイダウンは印刷明度を悪化させるであろうことをさらに教示しており、このことはIJ26及びSUG基材上でのより低いレイダウン、特に、5g/m2未満でのレイダウンで観測される。対照的に、SUG基材上に被覆したIJ26及びCaCl2塩のブレンドは、コーティング乾燥レイダウンの減少とともに印刷濃度に変化をほとんど又は全く示さない。本発明のコーティングはIJ26樹脂のみを含むコーティングと比較して、同等又はそれより優れた印刷濃度を提供するだけでなく、本発明のコーティングのL斑がより低いことから示されるとおり、印刷均一性は顕著に改善される。さらに、3g/m2未満の好ましいレイダウン、特に、1.5g/m2未満の最も好ましいレイダウンは優れた湿潤耐摩耗性を示す。さらに、本発明のIJ26及びCaCl2ブレンドは、ある水性インクジェット系では、より高い乾燥被覆量が施用されるときと比較して乾燥被覆量がより低いときに、より良好な画像品質を提供する。最上層の被覆量が比較的に低くても、印刷画像の亀裂及び黒色パッチ画像のすり減りを起こしうることを発見した。この効果の原因はおそらく、水性顔料系インクによる湿潤時にインクジェット受容体層の過度の膨潤、次いで、乾燥時の収縮が亀裂及び光学表面乱れを生じさせているからである。本発明の非常に薄い層では、より低い吸収性及びより低い膨潤性のコーティング層によって膨潤がよりよく制御されうる。本発明のこの利点を例示するために、例4に記載される組成のIJ26、無水塩化カルシウム、及び消泡剤DF110Lの分散体を62幅の45UtopiaBookつや消し紙及び35幅のSterlingUltraGloss紙上に300m/分でリバースグラビアシリンダーアプリケータを用いて被覆した。コーティングを、紙表面出口温度165°C及び残留湿分3~4となるように調節した12m空気衝突ドライヤで乾燥した。乾燥被覆量を重量測定した。被覆された紙サンプルを8.5×11シートにトリミングし、KodakESP5デスクトップインクジェットプリンタにて試験パターンで印刷した。印刷された画像の品質を、総乾燥被覆量の関数として評価した。結果を表6Bに報告する。それゆえ、より安価であり、塗布及び乾燥がより容易である本発明の好ましい低乾燥被覆物は要求される画像品質を提供し、一方、より重いレイダウンは悪い実性能が予測されるであろう。例765部のIJ26ポリウレタン分散体、55部の塩化カルシウム塩及び0.1Olin10G界面活性剤を含む溶液を製造した。溶液は11.9の総固形分含有量を有した。それを、TetraPakパッケージング材料の未印刷サンプル上に4巻回ワイヤロッドを用いて塗布し、約1.1g/m2乾燥レイダウンのコーティングを形成し、赤外ヒータ下に約20秒間乾燥した。TetraPakパッケージング材料は多層ラミネート構造を有し、最外表面にポリエチレンを有し、そして水不透過性である。処理したTetraPak及び未処理のTetraPakの両方のサンプルを連続インクジェットプリンタ試験ベッドでKODAKPROSPER顔料系シアンインクを用いて印刷した。未処理のTetraPak上に形成された印刷は低い画像品質、酷い合体凝集及び不均一濃度、ブリード、及びピクチャーフレーミングpictureframingを特徴とした。対照的に、処理したサンプルは優れた印刷濃度、均一性及び解像度を示し、ピクチャーフレーミングは観測されない。"